Brevet FR2532074A1 — publié le 19840224

L'invention concerne un support d'enregistre- ment tel que du papier d'enregistrement ou autre, destiné à un enregistrement par jets d'encre ou à un enregistre- ment thermique du type à transfert d'encre, et elle a trait plus particulièrement à un support d'enregistrement destiné à de telles fonctions, présentant une excellente aptitude à absorber l'encre et une excellente coloration de l'image. Des procédés d'enregistrement utilisant des liquides comprennent, par exemple, un procédé ancien et général: l'écriture à l'aide d'un stylographe à plume ou autre, et un procédé récemment développé: le procédé dit d'enregistrement par jets d'eicre Le procédé d'enre- gistrement par R-ets d'encre est un procédé dans lequel des gouttelettes d'un liquide d'enregistrement sont pro- duites et projetées par la mise en oeuvre de l'un de divers principes de fonctionnement, et sont fixées sur un support d'enregistrement tel que du papier ou autre pour former des images L'enregistrement par jets d'encre est intéressant par le fait qu'il est peu bruyant et per- met une impression à grande vitesse et en couleurs mul- tiples Des liquides d'enregistrement à base d'eau sont principalement utilisés pour l'enregistrement par jets d'encre, pour des raisons de sécurité et de possibilité d'impression. Dans le cas de l'enregistrement par jets d'encre, on a généralement utilisé comme support d'enre- gistrement, jusqu'à présent, du papier normal Cependant, les critères demandés au support sont de plus en plus sévères par suite des améliorations apportées aux carac- téristiques de fonctionnement des dispositifs d'enregis- trement à jets d'encre, par exemple la mise au point de dispositifsd'enregistrement-travaillant à des vitesses plus élevées et de dispositifs d'enregistrement en plusieurs couleurs Autrement dit, pour assurer un degré élevé de résolution et une haute qualité des images, le support d'enregistrement par jets d'encre doit satisfaire les exigences suivantes: ( 1) il doit absorber l'encre aussi rapidement que possible; ( 2) lorsque des points d'encre se recouvrent sur le support, l'encre appliquée en dernier ne doit pas couler sur le point d'encre précédent; ( 3) les diamètres des points d'encre sur le support ne doivent pas augmenter au-delà de ce qui est nécessaire; ( 4) les formes des points d'encre sur le support doivent être proches de celle d'un cercle régulier et leurs contours doivent être lisses; et ( 5) les points d'encre appliqués sur le sup- port peuvent avoir une haute densité optique et leurs contours ne doivent pas être obscurs. En outre, un support destiné à un enregis- trement par jets d'encre en couleurs multiples doit satisfaire les exigences suivantes, en plus des précé- dentes, pour donner une qualité d'image comparable à celle des photographies en couleur: ( 6) il doit avoir une haute luminosité; ( 7) des points d'encre de différentes couleurs appliqués sur le support doivent présenter chacun une bonne coloration; et ( 8) la capacité d'absorption d'encre du support doit être notablement supérieure, car des points d'encre de différentes couleurs peuvent souvent se che- vaucher. On a développé dernièrement un dispositif d'enregistrement thermique du type à transfert d'encre, dans lequel des colorants contenant de la cire {encres solides) sont utilisés Le support d'enregistrement utilisé dans un tel appareil doit également satisfaire les exi- gences indiquées précédemment En particulier, il est nécessaire, lorsque des points d'encre se chevauchent, que le premier point d'encre formé ne fonde pas de façon à diffuser, sous l'effet de la chaleur appliqué pour la formation du point suivant ou sous l'effet de la chaleur du point d'encre suivant. Cependant, on n'a pas trouvé jusqu'à présent de support d'enregistrement satisfaisant toutes les exi- gences précédentes Par exemple, le papier d'enregistrement par jets d'encre, décrit dans la demande'de brevet japonaise N* 74304/1977, absorbe rapidement l'encre, mais a pour inconvénients que les points d'encre formés sur le papier sont sujets à un accroissement de diamètre et que leurs contours deviennent donc obscurs, et, en outre, que la stabilité dimensionnelle du papier est faible après l'en- registrement. L'invention a donc pour objet principal un support d'enregistrement tout en couleur qui satisfait les diverses exigences indiquées précédemment, et qui possède en particulier une capacité élevée d'absorption de l'encre et donne des images ayant de bonnes colorations. L'objet indiqué ci-dessus et d'autres objets sont réalisés par l'une quelconque des formes de réalisa- tion de l'invention décrites ci-après. Conformément à un aspect de l'invention, il est prévu un support d'enregistrement constitué d'un substrat revêtu d'une couche contenant à la fois une charge et un liant, ce support d'enregistrement étant caractérisé en ce que des formes irrégulières des parti- cules de la charge apparaissent à la surface de la couche de revêtement. Conformément à un autre aspect de l'invention, il est prévu un support d'enregistrement constitué d'un substrat revêtu d'une couche contenant'à la fois un pigment minéral poreux et un liant, ce support d'enregistrement étant caractérisé en ce que des formes irrégulières des particules du pigment minéral poreux apparaissent à la surface de la couche de revêtement. Conformément à un autre aspect de l'invention, il est prévu un support d'enregistrement constitué d'un substrat revêtu d'une couche et caractérisé en ce que le lissé Bekk de la couche de revêtement est compris entre et 120 secondes. Conformément à un autre aspect de l'invention, il est prévu un support d'enregistrement constitué d'un - substrat revêtu d'une couche et caractérisé en ce que la rugosité de surface, exprimée par la hauteur maximale sur une longueur de référence de 2,5 mm, telle que mesurée con- formément à la norme JIS B-0601, est comprise entre 10 et 35 gm. Conformément à un autre aspect de l'invention, il est prévu un support d'enregistrement constitué d'un substrat revêtu d'une couche et caractérisé en ce qu'il présente une capacité d'absorption d'encre d'au moins 7,0 x 10-3 gy/me - L'invention sera décrite plus en détail en regard du dessin annexé à titre d'exemples nullement limitatifs et sur lequel: les figures 1 à 4 sont des photographies au microscope électronique à balayage, à un agrandissement d'environ 1500, des faces de la couche de revêtement d'exemples de réalisation du support d'enregistrement selon l'invention; et la figure 5 est une photographie au microscope à balayage-électronique, au même agrandissement, d'une face d'une feuille de papier couché disponible dans le commerce. Le support d'enregistrement selon l'invention est caractérisé par l'état particulier de la surface de sa couche de revêtement, qui se comporte comme un accepteur d'encre Autrement dit, le lissé Bekk de la couche de revêtement est compris entre 20 et 120 secondes; la moyenne des hauteurs maximales en 10 points choisis au hasard sur la surface de la couche de revêtement, telle que déterminée conformément à la méthode de la norme JIS B-0601 de mesure de rugosité de surface, est comprise entre 10 et 35 Am sur une longueur de référence de 2,5 mm. La couche de revêtement présente une struc- -ture de surface telle que les particules de charge, de formes irrégulières, et de dimensions relativement grandes, qui constituent le constituant principal de la couche de revêtement, apparaissent à la surface de cette couche avec une répartition aléatoire De nombreux interstices impor- tants, qui se comportent comme des pores d'absorption d'encre, sont présents parmi les particules de charge Les figures 1 à 4 représentent des états typiques de la sur- face de la couche de revêtement Ces particules de la charge sont évidemment fixées avec le liant contenu dans la couche de revêtement et elles ne se séparent donc pas aisément de cette couche L'état de surface, analogue à celui de fragments de tuiles éclatées de diverses dimen- sions, apparatt bien sur les figures 1 à 4 qui sont des photographies au microscope à balayage électronique, à un agrandissement de 1500, des faces de couches de revête- ment de supports d'enregistrement selon l'invention. -La figure 5 est une photographie analogue d'une face de couche de revêtement d'un support d'enre- gistrement classique Cette couche de revêtement présente une structure de surface plate, en même temps qu'elle présente de nombreux pores fins qui absorbent le liquide d'enregistrement, ce qui différencie de façon évidente ce support d'enregistrement du support d'enregistrement selon l'invention. Comme indiqué précédemment, le support d'enregistrement selon l'invention présente de nombreux interstices importants destinés à absorber l'encre entre les particules de charge, de façon que l'encre fixée sur la surface du support soit rapidement absorbée dans ces interstices et que la capacité d'absorption d'encre du support soit en outre grande. Lorsque le lissé Bekk de la couche de revête- ment est inférieur à 20 secondes, la capacité d'absorption d'encre est insuffisante Par contre, lorsque la valeur dépasse 120 secondes, le degré de résolution de l'image imprimée diminue, alors que la capacité d'absorption d'encre est satisfaisante. Lorsque la hauteur maximale représentant la rugosité de surface est inférieure à 10 micromètres, la capacité d'absorption d'encre est insuffisante Par contre, lorsque la hauteur maximale dépasse 35 gm, le degré de résolution de l'image imprimée diminue, bien que la capa- cité d'absorption d'encre soit satisfaisante. La capacité d'absorption d'encre définie dans le présent mémoire est la valeur déterminée par la méthode suivante: des gouttelettes d'encre, ayant chacune envi- ron 65 gm de diamètre, sont déchargées les unes à la suite des autres d'une tête d'enregistrement à jets d'encre, au moins de 10 buses ou plus, d'un diamètre de 50 Dom, alignées à intervalles réguliers de 8/1 mm dans la tête, et ces gouttelettes sont fixées sur un support d'enregistrement qui est déplacé par rapport à la tête d'enregistrement, la quantité d'encre adhérant à une surface unitaire du support d'enregistrement étant modifiée par réglage de la vitesse de déplacement. On fait passer, une seconde après la forma- tion des points, le support d'enregistrement, portant des points d'encre, entre deux rouleaux de caoutchouc, sous une pression linéique de 200 g/cm, l'un des rouleaux, en contact avec la couche de revêtement du support d'enre- gistrement, étant recouvert d'un papier-filtre de qualité -A, conformément à la norme industrielle japonaise JIS- P-3801 Par ce procédé, on détermine la capacité d'absorption d'après la quantité maximale d'encre qui n'est pas transférée vers le papierfiltre. Tout papier revêtu existant dans le commerce, tel que du papier couché, présente une capacité d'absorption d'encre ne dépassant pas 5,0 x 10 3 j /mm 2, telle que mesurée par la méthode précédente Lorsqu'un tel papier est utilisé pour un enregistrement par jets d'encre en couleurs multiples, l'encre adhérente peut diffuser sur la surface du papier, ou bien l'encre restant sur la sur- face du papier peut souiller l'appareil d'enregistrement ou le papier superposé Par contre, l'encre forme facile- ment des taches sur du papier uni ne présentant pas une telle couche de revêtement, bien que la capacité d'absorp- tion d'encre de certains de ces papiers s'élève-à ,0 x 10-2 /mm 2 Par conséquent, les formes des points d'encre sont mauvaises et la netteté des images résultantes est faible lors d'un enregistrement en couleurs multiples. Il est apparu que de tels inconvénients des - supports d'enregistrement existants pouvaient être éliminés au moyen d'un support d'enregistrement comportant une couche de revêtement absorbant l'encre et présentant une capacité d'absorption d'encre d'au moins 7,0 x 10, et de préférence 1,0 x 10-2 g Q/mm 2 Il est en outre souhaitable que la couche de revêtement présente elle-même cette valeur de capacité d'absorption d'encre La capacité d'absorption d'encre de la couche de revêtement proprement dite peut être déterminéeapproximativement par formation de cette couche de revêtement sur un substrat, par exemple une plaque de verre ou une feuille de matière plastique, ne présentant aucune capacité d'absorption d'encre, et mesure de sa capacité d'absorption d'encre conformément à la méthode précédente. Bien que du papier constitue habituellement le substrat le mieux adapté au support d'enregistrement selon l'invention, on peut utiliser également d'autres substrats comprenant des matières poreuses telles que des étoffes, du papier synthétique, des résines poreuses, du bois et autres, et des matières non poreuses telles que des résines non poreuses, des métaux, du verre et autres Le choix du substrat parmi ces matières dépend de la fonction et de l'utilisation de l'enregistrement. La couche d'absorption d'encre du support d'enregistrement selon l'invention peut être constituée d'une résine poreuse ainsi que d'unmélange d'une charge et d'un liant Lorsque la couche d'absorption d'encre du support d'enregistrement selon l'invention est constituée d'une résine poreuse, on peut utiliser, comme résine de départ, des résines hydrosolubles ou des résines solubles dans des solvants organiques, pouvant être mises en forme de pellicule De telles résines hydrosolubles comprennent, par exemple, un polymère d'alcool vinylique, de l'amidon, de la caséine, de la gomme arabique, de la gélatine, un polyacrylamide, de la carboxyméthylcellulose, du poly- acrylate de sodium et de l'alginate de sodium; des résines solubles dans des solvants organiques comprennent, par exemple, du poly(chlorure de vinyle), du poly(acétate de vinyle), du polyacrylonitrile, du poly{méthacrylate de méthyle), du poly(vinylformal), de la résine de mélamine, des résines polyamide, des résines phénoliques, des résines polyuréthanne et des résines alkyd. Etant donné que l'utilisation d'une résine hydrosoluble présente parfois des inconvénients tels qu'une déformation importante du support sous l'effet de l'absorption de l'humidité ou du passage de l'encre à travers le support, un traitement-d'imperméabilisation à l'eau est appliqué, si cela est nécessaire, à la couche de résine poreuse. La couche de résine poreuse peut être cons- tituée de la résine précitée et formée par le procédé suivant: ( 1) Une matière, qui mousse sous l'effet de la chaleur ou de la lumière, est mélangée et malaxée avec la résine Le mélange est mis sous la forme d'une pelli- cule qui est ensuite chauffée ou exposée à la lumière pour que des bulles présentes dans la résine forment des pores fins. ( 2) Une dispersion de fines particules d'un sel minéral hydrosoluble (par exemple du chlorure de sodium) dans la résine est miseen forme de pellicule. Puis-le sel minéral est séparé 'par trempage de la pelli- cule dans de l'eau ou par tout autre procédé pour former des pores fins dans la matrice de résine. ( 3) Une dispersion de fines particules de zéolite, de silice, de terre de diatomées ou autres dans la résine est mise sous la forme d'une pellicule Puis les fines particules sont séparées par trempage de la pellicule dans une solution acide aqueuse ou par tout autre procédé pour former des pores fins dans la matrice de résine. Lorsque le procédé ( 2) ou aqueux peut être utilisée Par exemple, des résines con- venant à ces procédés sont le poly(chlorure de vinyle), le polystyrène, le polyacrylonitrile, le poly(acétate de vinyle), l'acétate de cellulose, le poly(vinylbutyral), des résines acryliques, des résines polyamide, du latex de styrène-butadiène, des résines alkyd, un polymère d'alcool vinylique, des résines polyester et des copoly- mères de monomères de ces résines Des plastifiants con- venant à ces résines peuvent être ajoutés Ces plasti- fiants comprennent, par exemple, du phtalate de dibutyle, de l'adipate de dioctyle, du polyéthylène-glycol et de la paraffine chlorée. La couche de résine poreuse ainsi formée présente de nombreux pores à disposition tridimensionnelle et répartis de façon aléatoire et dense La plupart de ces pores communiquent, dans ce cas, les uns avec les autres, formant des cellules ouvertes On souhaite que la dimension (diamètre) de ces pores soit telle que la force capillaire agisse efficacement, c'est-àdire que les diamètres des pores sont prévus pour être compris entre plusieurs centaines de nanomètres et plusieurs micromètres La forme de ces pores n'est pas particulière- ment limitée Selon l'invention, la dimension et la géo- métrie des pores peut varier à volonté, dans la -plage ou dans le cadre précité, par ajustement des conditions de préparation et des conditions de traitement. La couche de revêtement du support d'enregistrement selon l'invention comprend principalement unecharge et un liant Des matières convenant à la charge sont des pigments minéraux blancs comprenant, par exemple, de la silice, de l'argile, du talc, de la terre de diatomées, du carbonate de calcium, du sulfate de calcium, du sulfate de baryum, de l'oxyde de titane, de l'oxyde de zinc, du blanc satin, du silicate d'aluminium, du lithopone, de l'alumine ét de la zéolite; et des poudres organiques comprenant, par exemple, des poudres de résines échangeuses d'ions et des pigments plastiques Ces charges peuvent également être utilisées en mélange Parmi ces charges, les pigments minéraux poreux sont particulièrement préférés. Pour que la surface du revêtement présente des particules de charge de forme irrégulière, réparties de façon aléatoire, analogues à des fragments de tuiles éclatées, il est souhaitable que les dimensions des par- ticules de la charge utilisée soient comprises entre environ 1 et 30 um, et de préférence entre 3 et 20 gm. Des particules de charge de trop grandes dimensions sont indésirables, car la régularité des cercles formés par les points d'encre est détériorée et le degré de résolu- tion des images est diminué sur le support d'enregistre- ment résultant Des particules de charge ayant une capacité d'absorption plus élevée de la matière colorante et celles ayant une structure poreuse sont préférables Ceci est dû au fait que la coloration est meilleure lorsque la matière colorante de l'encre appliquée sur le support d'enregistrement est retenue sur les sites de la couche de revêtement du support d'enregistrement se trouvant le plus à l'extérieur. Des liants pouvant être utilisés dans la couche de revêtement comprennent des composés macromolé- culaires hydrosolubles, par exemple de l'amidon, de la gélatine, de la caséine, de la gomme arabique, de l'al- ginate de sodium, de la carboxyméthylcellulose, de l'alcool polyvinylique, de la polyvinylpyrrolidone, du polyacrylate de sodium et du polyacrylamide; des latex de caoutchouc synthétiques; et des résines solubles dans des solvants organiques, par exemple du poly(vinylbutyral), du poly(chlorure de vinyle), du poly(acétate de vinyle), du polyacrylonitrile, du poly(méthacrylate de méthyle), du poly(vinylformal), de la résine de mélamine, des résines polyamide, des résines phénoliques, des résines polyuréthanne et des résines alkyd Si cela est nécessaire, ces polymères peuvent être utilisés en mélange Certains de divers additifs tels qu'un agent de dispersion, un agent de luminosité optique, un régulateur de p H, un agent anti-mousse, un lubrifiant, un préservateur, un agent tensio-actif, etc peuvent également être incorporés dans la couche de revêtement. Le support d'enregistrement selon l'invention peut être préparé par enduction d'un substrat avec une dispersion des constituants précités de la couche de *revêtement dans de l'eau, par couchage au rouleau, couchage à la barre, couchage par pulvérisation, couchage par lame d'air ou autre, et séchage du revêtement aussi rapidement que possible Des proportions de compositions convenables, du liant à la charge, sont comprises entre 10:100 et 100:100, en poids Lorsque la charge comporte des particules de dimensions moyennes relativement grandes, les meilleurs résultats sont obtenus lorsque la quantité de liant est réduite Des quantités convenables d'application de la couche de revêtement sur le substrat sont habituellement comprises entre environ 1 et 50 g/m 2, de préférence entre environ 2 et 30 g/m 2, en poids de revêtement sec. Le support d'enregistrement selon l'invention, qui comporte une couche de revêtement présentant une struc- ture de surface particulière sur un substrat, présente une capacité d'absorption d'encre très élevée; même lorsque des points d'encre de couleurs différentes sont appliqués peu de temps l'un après l'autre et se chevauchent, le phénomène d'élution ou de mélange des encres des points n'apparaît pas sur le support d'enregistrement, de sorte que des images distinctes, ayant un degré élevé de résolu- tion, sont obtenues De plus, les images formées sur le support d'enregistrement ont une coloration excellente. Par conséquent, le support d'enregistrement selon l'inven- tion convient au mieux à un enregistrement par jets d'encre tout en couleurs. L'invention sera décrite plus en détail en référence aux exemples suivants dans lesquels toutes les "parties" sont en poids. Exemple 1 On prépare une composition de revêtement conformément à la formulation suivante: Formulation Silice (marque commerciale Nipsil E 150 ", produite par la firme Nippon Silica Ind. Co, Ltd; dimension moyenne des particules: 5 gm) comme-charge 100 parties Polymère d'alcool vinylique comme liant 25 parties Latex de caoutchouc styrène- butadiène comme liant 5 parties Eau 500 parties Du papier courant, sans bois (poids de base g//m 2), ayant un degré d'encollage de 35 secondes tel que mesuré conformément à la norme japonaise JIS-P-8122, est revêtu de la composition ci-dessus à l'aide d'une coucheuse à lame, afin que l'on obtienne un poids de revêtement sec de 15 g/m 2, et il est séché de la manière classique, afin que l'on obtienne un support d'enregis- trement La figure 1 est une photographie au microscope à balayage électronique, à un grossissement d'environ 1500, d'une face de la couche de revêtement du support d'enregistrement. Des essais d'enregistrement par-jets d'encre en couleurs sont effectués sur le support d'enregistre- ment à l'aide des quatre encres suivantes, qui ont des couleurs différentes, afin d'évaluer les caractéristiques d'enregistrement de ce support Composition d'encre jaune jaune acide C I Acid Yellow 23 diéthylène-glycol eau Composition d'encre magenta rouge acide C I Acid Red 92 diéthylène-glycol eau Composition d'encre cyan bleu direct C I Direct Blue 86 diéthylène-glycol eau Composition d'encre noire noir direct C I Direct Black 1 diéthylène-glycol eau 2 parties parties parties 2 parties parties parties 2 parties parties parties 9 2 parties parties parties Les résultats de l'estimation sont donnés dans le tableau I o les objets et critères de l'estima- tion sont les suivants: ( 1) la densité optique du point d'encre est mesurée à l'aide d'un microdensitomètre du type "PDM-5 " (fourni par la firme Konishiroku Photographic Ind Co, Ltd). ( 2) La forme du point d'encre est observée à l'aide d'un stéréomicroscope; une forme presque cir- culaire est identifiée par un o, une forme circulaire légèrement déformée est identifiée par A,et une forme irrégulière est identifiée par un x. ( 3) Le degré d'absorption (degré de bavure) du point d'encre est représenté par le rapport du diamètre du point d'encre, mesuré à l'aide d'un stéréomicroscope, à celui de la gouttelette d'encre initiale. ( 4) La luminosité de l'encre est estimée par observation visuelle de l'image formée par un enre- gistrement par jets d'encre Elle est classée de bonne à mauvaise, à l'aide des signes respectifs, o, A, et x. ( 5) La capacité d'absorption d'encre est estimée par application de quatre gouttelettes d'encre de couleurs différentes afin qu'elles se chevauchent mutuellement, et observation de l'état des points d'encre. Lorsqu'on n'observe pas de diffusion ou de mélange des encres et que l'image est distincte, l'échantillon est marqué d'un o Dans les autres cas, l'échantillon est marqué d'un x. Dans les exemples suivants, l'estimation de la caractéristique d'enregistrement par jets d'encre des échantillons est effectuée de la même manière que celle décrite précédemment. Exemple 2 On prépare une composition de revêtement conformément à la formulation suivante Formulation z Carbonate de calcium (dimension moyenne des particules: 3 Nom) comme charge 100 parties Amidon comme liant 30 parties Latex de caoutchouc styrène- butadiène comme liant 10 parties Eau 300 parties Puis le même papier courant, sans bois, que celui utilisé dans l'exemple 1, est revêtu de la composi- tion ci-dessus au moyen d'une coucheuse à lame afin que l'on obtienne un poids de revêtement sec de 20 g/m 2, et le papier est séché de la manière habituelle, ce qui donne un support d'enregistrement. Les résultats des estimations de ce support d'enregistrement sont donnés dans le tableau I. Exemple 3 On prépare une composition de revêtement conformément à la formulation suivante Formulation Talc (dimension moyenne des particules: 7 Nom) comme charge 100 parties Caséine comme liant 20 parties Eau 500 parties 1 '5 Puis, le même papier courant, sans bois, que celui utilisé dans l'exemple 1 est revêtu de la composi- tion ci-dessus au moyen d'-une coucheuse à lame afin-que l'on obtienne un poids de revêtement sec'de 20 g/m 2, et ce papier est séché de la manière habituelle pour donner un support d'enregistrement. Les résultats des estimations de ce support d'enregistrement sont donnés dans le tableau I. Exemple comparatif 1 Un papier couché commercial (marque commer- ciale: "SK Coat", produit par la firme Sanyo-Kokusaku Pulp Co, Ltd) est soumis à une estimation, en tant que support d'enregistrement, cette estimation portant sur les caractéristiques d'enregistrement par jets d'encre. Les résultats de ces estimations sont donnés dans le tableau I. La figure 5 est une photographie au micros- cope à balayage électronique, à un grossissement d'environ 1500 W d'une face de la couche de revêtement de ce papier. TABLEAU I Elément Exemple (couleur de l'encre Exemple Exemple Exemple compara- utilisée) 1 2 3 tif 1 Densité optique du point d'encre (noir) 0,74 0,74 0, 70 0,35 Forme du point d'encre (noir) o o o o Degré d'absorption du pointd'encre (noir) 2,5 2,7 2,6 3,5 Luminosité de la couleur (jaune) o o x Luminosité de la couleur (rouge) O A x Luminosité de la couleur (bleu) O o x Capacité d'absorption - d'encre (noir) o o o x Exemple 4 On prépare un support d'enregistrement de la même manière que dans l'exemple 1, sauf qu'on utilise un autre type de silice (marque commerciale: "Syloid 404 ", dimension moyenne des particules de 10 gm, produit par la firme Fuji-Davison Chem Co, Ltd), en tant que charge. La figure 2 est une photographie au microscope à balayage électronique, à un grossissement d'environ 1500, d'une face de la couche de revêtement du support d'enregistre- ment Les résultats des estimations des caractéristiques d'enregistrement de ce support sont donnés dans le tableau Il. Exemple 5 On prépare une composition de revêtement conformément à la formulation suivante: Formulation Terre de diatomées (marque commerciale: "'Celite 281 ", dimension moyenne des particules 8 utm, produite par la firme JohnManville Co) comme pigment minéral poreux 100 parties Amidon comme liant 30 parties Latex de caoutchouc styrène- butadiène comme liant 10 parties Eau 800 parties Puis le même papier courant, sans bois, que celui utilisé dans l'exemple 1 est revêtu de la composition ci-dessus au moyen d'une coucheuse à lame afin de donner un poids de revêtement sec de 10 g/m 2, et ce papier est séché de la manière habituelle pour donner un support d'enregistrement Les résultats des estimations de ce support d'enregistrement sont donnés dans le tableau II. Exemple 6 On prépare une composition de revêtement conformément à la formulation suivante Formulation Zéolite (marque commerciale "Molecular Sieve 13 X", dimension moyenne des particules: 10 hum, produit par la firme UnionShowa Co, Ltd) comme pigment minéral poreux 100 parties Amidon comme liant 20 parties Eau 300 parties Puis, le même papier courant, sans bois, que celui utilisé dans l'exemple l est revêtu de la composition ci-dessus au moyen d'une coucheuse à lame pour donner un poids de revêtement sec de 20 g/m 2 et il est séché de la manière habituelle pour que l'on obtienne un support d'enregistrement Les résultats des estimations sont donnés dans le tableau II. TABLEAU Il Elément (couleur de l'encre Exemple Exemple Exemple utilisée) 4 5 6 Densité optique du point d'encre (noir) 0,81 0,76 0,72 Forme du point d'encre (noir) o o o Degré d'absorption du point d'encre (noir) 2,4 2,6, 2,8 Luminosité de la couleur (jaune) O O Luminosité de la couleur (rouge) o A Luminosité de la couleur (bleu) O o o Capacité d'absorption de l'encre(noir) o o o Exemple 7 On prépare une composition formément à la formulation suivante: de revêtement con- Formulation Silice (marque commerciale: "Syloid 404 ", dimension moyenne des particules: 10 Nm, produit par la firme ?-uji-Davison Chera. Co, Ltd) comme charge 100 parties Carbonate de calcium (dimension moyenne des particules: 2 gm) comme charge 15 parties Polymère d'alcool vinylique comme liant 30 parties Latex de caoutchouc styrène-butadiène comme liant 3 parties Eau 500 parties Puis, le même papier courant, sans bois, que celui utilisé dans l'exemple 1 est revêtu de la composi- tion ci-dessus au moyen d'une coucheuse à lame pour donner un poids de revêtement sec de 10 g/m 2 et est séché de la manière habituelle afin que l'on obtienne un support d'enregistrement La figure 3 est une photographie au microscope à balayage électronique, à un grossissement d'environ 1500, d'une face de la couche de revêtement du support d'enregistrement. Les résultats des estimations des caractéris- tiques d'enregistrement et le lissé Bekk de ce support d'enregistrement sont donnés dans le tableau III Le lissé Bekk est mesuré à l'aide d'un appareil d'essai de perméa- bilité à l'air-lissé du type Ohken (fourni par la firme Asahi Seiko Co, Ltd). Exemple 8 On prépare un support d'enregistrement de la même manière que dans l'exemple 5 et on l'estime de la même manière que dans l'exemple 7 Les résultats sont donnés dans le tableau III. *Exemple 9 On prépare une composition de revêtement con- formément à la formulation suivante: Formulation Zéolite (dimension moyenne des particules: Nm) comme charge 100 parties Talc (dimension moyenne des particules: 7 gm) comme charge 10 parties Caséine comme liant 20 parties Eau 500 parties Puis, le même papier courant, sans bois, que celui utilisé dans l'exemple l est revêtu de la composition ci-dessus au moyen d'une coucheuse à barre pour donner un poids de revêtement sec de 15 g/m 2 et est séché de la manière habituelle afin què l'on obtienne un support d'enregistresent. Les résultats des estimations de ce support d'enre- gistrement, effectuées de la même manière que dans l'exemple 7, sont donnés dans le tableau III. Exemple comparatif 2 Le même papier couché commercial que celui utilisé dans l'exemple comparatif 1 est estimé en tant que support d'enregistrement, de la même manière que dans l'exemple 7 Les résultats sont donnés dans le tableau III. Exemple comparatif 3 On prépare une composition de revêtement conformément à la formulation suivante, en utilisant du carbonate de calcium (dimension moyenne des particules Um) comme liant et un polymère d'alcool vinylique comme liant Carbonate de calcium (dimension moyenne des particules: 50 Nm) comme charge 100 parties Polymère d'alcool vinylique comme liant 5 parties Eau 50 parties Puis, le même papier courant, sans bois, que celui utilisé dans l'exemple 1 est revêtu de la composi- tion ci-dessus au moyen d'une coucheuse à barre pour don- ner un poids de revêtement sec de 15 g/m 2 et est séché de la manière habituelle afin que l'on obtienne un support d'enregistrement - Les résultats des estimations de ce support d'enregistrement, effectuées de la même manière que dans l'exemple 7, sont donnés dansle tableau III. TABLEAU III Elément Example Exemple (couleur de l'encre Exemple Exemple Exemple canpa campa- utilisée) 7 8 9 ratif 2 ratif 3 , ,, Lissé Be Jdc (s) 108 28, 60 1200 10 Densité optique du point d'encre (noir) O; 78 0,74 0,74 0,35 0,68 Formnne du point d'encre (noir) o o o o x Degré d'absorption du point d'encre (noir) 2,5 2,6 2,6 3,5 2,8 Luminosité de couleur (jaune) o o x o Luminosité de couleur (rouge) @ o A x Luminosité de couleur (bleu) o o x Capacité d'absorption d'encre (noir) o x x Exemple 10 On prépare une composition de revêtement con- formément à la formulation suivante: Formulation Silice (dimension moyenne des particules: 10 am) comme charge Hydroxyde d'aluminium (dimension moyenne des particules: 2 gm) comme charge Polymère d'alcool vinylique comme liant Latex de caoutchouc styrène- butadiène comme liant Eau Puis, le même papier courant, parties parties parties parties 400 parties sans bois, que celui utilisé dans l'exemple 1 est revêtu de la composi- tion ci-dessus au moyen d'une coucheuse à lame pour donner un poids de revêtement sec de 10 'g/m 2 et est séché de la manière habituelle afin que l'on obtienne un support d'en- registrement La figure 4 est une photographie au microscope à balayage électronique, à un grossissement d'environ 1500, d'une face de la couche de revêtement de ce support d'enre- gistrement. Les résultats des mesures' des caractéristi- ques d'enregistrement et de la rugosité de surface de ce support d'enregistrement sont donnés dans le tableau IV. La rugosité de surface est mesurée à l'aide d'un appareil d'essai du type "Talysurf 4 " (produit par la firme Taylor- Hobson Co), conformément à la méthode de mesure de rugosité de surface de la norme JIS B 0601; c'est-à-dire, les hau- teurs maximales, sur une longueur de référence de 2,5 mm, sont mesurées en 10 points choisis au hasard sur la sur- face de la couche absorbant l'encre, et la valeur moyenne des hauteurs maximales trouvées est définie comme rugosité de surface. Exemple 11 On prépare une composition de conformément à la formulation suivante Formulation Terre de diatomées (dimension moyenne dès particules: 8 Am) comme charge Polymère d'alcool polyvinylique comme liant Latex de caoutchouc styrène-butadiène comme liant Eau Puis, le même papier courant, celui utilisé dans l'exemple 1 est revêtu tion ci-dessus au moyen d'une coucheuse à revêtement parties parties sans de la barre parties parties bois, que l composi- B pour donner un poids de revêtement sec de 15 g/m 2 et est séché de la manière habituelle afin que l'on obtienne un support d'enregistrement. Les résultats des estimations de ce support d'enregistrement, effectuées de la même manière que dans l'exemple 10, sont donnés dans le tableau IV. Exemple 12 On prépare une composition de revêtement conformément à la formulation suivante: Formulation Argile (dimension moyenne des particules: 1 Dm) comme charge 80 parties Carbonate de calcium (dimension moyenne des particules: 20 gm) comme charge 20 parties Amidon comme liant 15 parties Emulsion d'un copolymère d'éthylène et d'acétate de vinyle comme liant 5 parties Eau 200 parties Puis, le même papier courant, sans bois, que celui utilisé dans l'exemple 1 est revêtu de la composi- tion ci-dessus au moyen d'une coucheuse à lame pour donner un poids de revêtement sec de 20 g/m 2 et est séché de la manière habituelle afin que l'on obtienne un support d'enregistrement Les résultats des estimations de ce support d'enregistrement, effectuées de la même manière que dans l'exemple 10, sont donnés dans le tableau IV. Exemple comparatif 4 Le même papier couché commercial que celui de l'exemple comparatif 1 ("SK Coat", produit par la firme Sanyo-Kokusaku Pulp Co, Ltd) est soumis à des estima- tions des caractéristiques d'enregistrement par jets d'encre, de la même manière que dans l'exemple 10 Les résultats des estimations sont donnés dans le tableau IV. Exemple comparatif 5 On prépare une composition de revêtement conformément à la formulation suivante Formulation Carbonate de calcium (dimension moyenne des particules: 50 Dam) comme charge 100 parties Pigment plastique (dimension moyenne des particules-: 0,5 Dom) comme charge 10 parties Polymère d'alcool vinylique comme liant 2 parties Eau 50 parties Le même papier courant, sans bois, que celui utilisé dans l'exemple 1 est revêtu de la composition ci- dessus au moyen d'une coucheuse à barre pour donner un poids de revêtement sec de 25 g/m 2 et est séché de la manière habituelle afin que l'on obtienne un support d'enregistrement. Les résultats des estimations de ce support d'enregistrement, effectuées de la même manière que dans l'exemple 10, sont donnés dans le tableau IV. T A B L E A U IV ,, , Elément Exemple Exemple Exemple Exemple Exemple (couleur de l'encre utilisée) 10 11 12 comparatif comparatif 4 5 Rugosité de surface (gm) 22 19 32 5 44 Densité optique du point d'encre (noir) 0,80 0,78 0,70 0,35 0,56 Forme du point d'encre (noir) o o o o x Degré d'absorption du point d'encre (noir) 2,5 2,6 2,7 3,5 2,8 Luminosité de la couleur (jaune) o A x o Luminosité de la couleur (rouge) o o x ( Luminosité de la couleur (bleu) O o x Capacité d'absorption d'encre (noir) o o o x x x _,, r MN O-, o 4 Exemple 13 On prépare la même composition de revêtement que dans l'exemple 7 Puis, le même papier courant, sans bois, que celui utilisé dans l'exemple 1 est revêtu de la composition ci-dessus au moyen d'une coucheuse à lame pour donner un poids de revêtement sec de 20 g/m 2 et est séché de la manière habituelle afin que l'on obtienne un support d'enregistrement. Une photographie au microscope à balayage électronique de la surface du revêtement de ce support d'enregistrement présente un aspect analogue à celui de la photographie de la figure 3 1 Les résultats d'estimations portant sur les caractéristiques d'enregistrement par jets d'encre et sur la capacité d'absorption d'encre de ce support d'enregis- trement sont donnés dans le tableau V La capacité d'absorption d'encre est déterminée par la méthode décrite précédemment, en utilisant un type de tête d'enregistre- ment par jets d'encre travaillant à la demande, qui éjecte des gouttelettes d'encre au moyen de 10 buses ou plus, d'un diamètre de 50 Am, alignées à intervalles réguliers de 24/3 mm, sous l'action d'oscillateurs piézo-électriques (tension de commande: 60 volts; fréquence: 1 k Hz). Exemple 14 On prépare une composition de revêtement conformément à la formulation suivante: Formulation Terre de diatomées (marque commerciale: "Celite White Mist", dimension moyenne des particules: 5-,5 Am, produite par la firme Johns-Manville Co) commue charge 100 parties Amidon comme liant 30 parties Latex de caoutchouc styrène-butadiène comme liant 10 parties Eau 800 parties Le même papier courant, sans bois, que celui utilisé dans l'exemple 1 est revêtu de la composition ci- dessus au moyen d'une coucheuse à lame pour donner un poids de revêtement sec de 15 g/m 2, et est séché de la manière 2 32074 habituelle afin que l'on obtienne un support d'enregistre- ment Les résultats d'estimations de ce support d'enregis- trement, effectuées de la même manière que dans l'exemple 13, sont donnés dans le -tableau V. Exemple 15 On prépare une composition de revêtement conformément à la formulation suivante Formulation Argile (dimension moyenne des particules: 1,1 Nom) comme charge 80 parties Sulfate de baryum (dimension moyenne des particules: 0,3 gm) comme charge 20 parties Caséine comme liant 20 parties Eau 250 parties Le même papier courant, sans bois, que celui utilisé dans l'exemple 1 est revêtu de la composition ci- dessus au moyen d'une coucheuse à lame pour donner un poids de revêtement sec de 20 g/m 2 et est séché de la manière habituelle afin que l'on obtienne un support d'enregistrement. Les résultats des estimations de ce support d'enregistrement, effectuées de la même manière que dans l'exemple 13, sont donnés dans le tableau V. Exemple 16 On broie, dans un broyeur à sable, un mélange de 100 parties d'une solution aqueuse à 10 % de polymère d'alcool vinylique et de 30 parties d'une poudre de zéolite (marque commerciale: "Molecular Sieve 13 X", produite par la firme Union Carbide Corp) Une pellicule de poly- (téréphtalate d'éthylène), de 100 gm d'épaisseur, est revêtue du mélange résultant au moyen d'une coucheuse à barre, à une épaisseur de 40 um, puis est séchée Cette pellicule revêtue est plongée pendant 2 minutes dans une solution aqueuse d'acide citrique, réglée à un p H de 3, et est rincée à l'eau, puis séchée On obtient ainsi un support d'enregistrement ayant une couche de revêtement poreuse. Les résultats des estimations de ce support d'enregistrement, effectuées de la même manière que dans l'exemple 13, sont donnés dans le tableau V. Exemple comparatif 6 On estime les caractéristiques d 1 enregistre- ment par jets d'encre, de la même manière que dans l'exemple 13, d'un papier d'impression courant et commercial (marque commerciale: Ginkan", produit par la firme Sanyo-. Kokusaku Pulp Co, Ltd) Les résultats des estimations sont donnés dans le tableau V. Exemple comparatif 7 On estime les caractéristiques d'enregistre- ment par jets d'encre, de la même manière que dans l'exemple 13, du même papier couché commercial que celui de l'exemple comparatif 1 (marque commerciale: "SK Coat", produit par Sangy-Kokusaku Pulp Co, Ltd) Les résultats des estima- tions sont donnés dans le tableau V. T A B L E A U V Elément (couleur de l'encre Exemple Exemple Exemple Exemple Exemple Exemple utilisée) 13 14 15 16 comparatif 6 comparatif 7 Capacité d'absorp 2 tion d'encre en 3,0 xl O 2 3,2 x 10-2 1,2 x 10 2 1,7 x 10-2 0,4 x 10-2 0,5 x 10 2 Q 9/mm 2 (noir) Densité optique du point d'encre 0,84 0,76 0, 78 0,81 0,41 0,35 (noir) Forme du point d'encre (noir) o o o o x o Degré d'absorption du point d'encre (noir) 2,4 2,6 2,3 2,4 3,2 3,5 Luminosité de la couleur (jaune, rouge et bleu) o o o A x N DO un w go r 4 -'J REVENDICATIONS 1 Support d'enregistrement constitué d'un substrat revêtu d'une couche contenant à la fois une charge et un liant, caractérisé en ce que des formes irrégulières de particules de la charge apparaissent à la surface de la couche de revêtement. 2 Support d'enregistrement selon la reven- dication 1 caractérisé en ce que la charge est un pigment minéral poreux. 3 Support d'enregistrement selon la reven- dication 1 i caractérisé en ce que le lissé Bekk de la surface de la couche de revêtement est compris entre 20 et 120 secondes. 4 Support d'enregistrement selon la reven- dication 1, caractérisé en ce que la rugosité de la sur- face de la couche de revêtement exprimée par la hauteur maximale 1 sur une longueur de référence de 2,5 mm, telle que mesurée conformément à la norme JIS B-0601 est com- prise entre 10 et 35 Homo 50 Support d'enregistrement selon la reven- dication 1, caractérisé en ce que sa capacité d'absorption d'encre est d'au moins 7,0 x 10 3 Z/,Im 20 6 Support d'enregistrement selon la reven- dication 1, caractérisé en ce que les dimensions des particules de la charge sont comprises entre 1 et 30 gm.